【手続補正書】
【提出日】令和3年10月6日(2021.10.6)
【手続補正１】
【補正対象書類名】特許請求の範囲
【補正対象項目名】全文
【補正方法】変更
【補正の内容】
【特許請求の範囲】
【請求項１】
機械可読セキュリティ機能を印刷するためのセキュリティインクであって、
グラフトナイト結晶構造を有する一般式Ｆｅ３（ＰＯ４）２の結晶水不含オルトリン酸鉄（ＩＩ）、
一般式ＦｅａＭｅｔｂ（ＰＯｃ）ｄ（式中、ａは、１〜５の数であり、ｂは、０超〜５の数であり、ｃは、２．５〜５の数であり、ｄは、０．５〜３の数であり、Ｍｅｔは、Ｌｉ、Ｎａ、Ｋ、Ｒｂ、Ｃｓ、Ｍｇ、Ｃａ、Ｓｒ、Ｂａ、遷移金属（ｄブロック）、第３、第４及び第５主族の金属及び半金属及びランタノイドからなる群から選択される１種又は複数の金属を表す）の結晶水不含オルトリン酸鉄（ＩＩ）金属、結晶水不含ホスホン酸鉄（ＩＩ）金属、結晶水不含ピロリン酸鉄（ＩＩ）金属、結晶水不含メタリン酸鉄（ＩＩ）金属、並びに
それらの混合物からなる群から選択される１種又は複数のＩＲ吸収材料を含み、
０．０１重量％〜１０重量％の１種若しくは複数の乾燥剤を含む酸化乾燥セキュリティインク（重量パーセントは、前記酸化乾燥セキュリティインクの総重量に対する）、又は
０．１重量％〜２０重量％の１種若しくは複数の光開始剤を含むＵＶ−Ｖｉｓ硬化性セキュリティインク（重量パーセントは、前記ＵＶ−Ｖｉｓ硬化性セキュリティインクの総重量に対する）、又は
１０重量％〜９０重量％の、有機溶媒、水及びそれらの混合物からなる群から選択される１種若しくは複数の溶媒を含む熱乾燥セキュリティインク（重量パーセントは、前記熱乾燥セキュリティインクの総重量に対する）、又は
それらの組合せである、セキュリティインク。
【請求項２】
前記酸化乾燥セキュリティインクが、酸化乾燥オフセット印刷セキュリティインク、又は酸化乾燥凹版印刷セキュリティインクである、請求項１に記載のセキュリティインク。
【請求項３】
前記ＵＶ−Ｖｉｓ硬化性セキュリティインクが、ＵＶ−Ｖｉｓ硬化性オフセット印刷セキュリティインク、ＵＶ−Ｖｉｓ硬化性凹版印刷セキュリティインク、ＵＶ−Ｖｉｓ硬化性スクリーン印刷セキュリティインク、ＵＶ−Ｖｉｓ硬化性フレキソ印刷セキュリティインク、ＵＶ−Ｖｉｓ硬化性輪転グラビア印刷セキュリティインク又はＵＶ−Ｖｉｓ硬化性フレックステンショナルインクジェット印刷セキュリティインクである、請求項１に記載のセキュリティインク。
【請求項４】
前記熱乾燥セキュリティインクが、熱乾燥スクリーン印刷セキュリティインク、熱乾燥フレキソ印刷熱セキュリティインク、熱乾燥輪転グラビア印刷セキュリティインク又はフレックステンショナルインクジェット印刷熱乾燥フレックステンショナルインクジェット印刷セキュリティインクである、請求項１に記載のセキュリティインク。
【請求項５】
前記１種又は複数のＩＲ吸収材料が、ＦｅａＭｅｔｂ（ＰＯｃ）ｄ（式中、Ｍｅｔは、カリウム（Ｋ）、マグネシウム（Ｍｇ）及び亜鉛（Ｚｎ）又はそれらの組合せを表す）である、請求項１〜４のいずれか一項に記載のセキュリティインク。
【請求項６】
前記１種又は複数のＩＲ吸収材料であるＦｅａＭｅｔｂ（ＰＯｃ）ｄが、ＫＦｅＰＯ４、Ｋ（Ｆｅ０．７５Ｚｎ０．２５）ＰＯ４又はＫ（Ｆｅ０．７５Ｍｇ０．２５）ＰＯ４である請求項５に記載のセキュリティインク。
【請求項７】
前記１種又は複数のＩＲ吸収材料のそれぞれが、０．０１μｍ〜５０μｍの間の平均粒子サイズ（ｄ５０）を有する、請求項１〜６のいずれか一項に記載のセキュリティインク。
【請求項８】
前記１種又は複数のＩＲ吸収材料が、５重量％〜６０重量％（重量％は、前記セキュリティインクの総量に対する）の量で存在する、請求項１〜７のいずれか一項に記載のセキュリティインク。
【請求項９】
前記１種又は複数のＩＲ吸収材料が、以下：
ａ）
ｉ）酸化物、水酸化物、酸化水酸化物、炭酸塩、カルボン酸塩、例えばシュウ酸塩、ギ酸塩、酢酸塩、クエン酸塩、乳酸塩、オルトリン酸塩、ホスホン酸塩、メタホスホン酸塩、ピロリン酸塩、硫酸塩及び上述されたものの混合からなる群から選択される、混合物の２０重量％〜９０重量％のパーセンテージのＦｅ（ＩＩＩ）化合物、Ｆｅ（ＩＩＩ）／Ｆｅ（ＩＩ）化合物及びこれらの混合から選択される鉄化合物（Ａ）と、
ｉｉ）固体、水溶液又は懸濁液としてのホスホン酸［Ｈ３ＰＯ３］、三酸化リン［Ｐ２Ｏ３］、ホスフィン酸［Ｈ３ＰＯ２］、四酸化リン［Ｐ２Ｏ４］、次亜二リン酸［Ｈ４Ｐ２Ｏ６］、二リン酸［Ｈ４Ｐ２Ｏ５］、次亜ジホスホン酸［Ｈ４Ｐ２Ｏ４］、上述の酸のＦｅ塩及びＭｅｔ塩、並びに上述の混合からなる群から選択される、前記混合物の５重量％〜５０重量％のパーセンテージの還元剤（Ｂ）と、
ｉｉｉ）水溶液としてのリン酸［Ｈ３ＰＯ４］、固体又は水溶液又は懸濁液としての金属リン酸塩［Ｍｘ（ＰＯ４）ｚ］若しくは酸性金属リン酸塩［ＭｘＨＹ（ＰＯ４）ｚ］（式中、１≧ｘ≧４、１≧ｙ≧５及び１≧ｚ≧４）、二リン酸［Ｈ４Ｐ２Ｏ７］、メタリン酸［（ＨＰＯ３）ｎ］（式中、ｎ≧３）若しくはそれらの塩、五酸化リン［Ｐ２Ｏ５］、又は上記の混合から選択され、Ｍｅｔは上で定義された通りである、前記混合物の０重量％〜５０重量％のパーセンテージの任意選択のリン酸ドナー（Ｃ）と、
ｉｖ）Ｋ、Ｒｂ、Ｃｓ、Ｍｇ、Ｃａ、Ｓｒ、Ｂａ、遷移金属（ｄブロック）、第３、第４及び第５主族の金属及び半金属及びランタノイドからなる群からの１種又は複数の金属の金属化合物から選択され、上述の金属の酸化物、水酸化物、酸化水酸化物、炭酸塩、シュウ酸塩、ギ酸塩、酢酸塩、クエン酸塩、乳酸塩、オルトリン酸塩、ピロリン酸塩及び硫酸塩、並びにこれらの混合から選択される、前記混合物の０重量％〜５０重量％のパーセンテージの任意選択の金属（Ｍ）ドナー（Ｄ）と
を含有する前記混合物を製造するステップであって、前記混合物の構成成分（Ａ）〜（Ｄ）の重量の割合が、溶媒及び／又は懸濁剤を含まない物質のパーセンテージに基づく、ス
テップと、
ｂ）得られた前記混合物が、水性及び／又は有機溶媒を含有する場合、４００℃未満の温度で乾燥されるステップと、
ｃ）前記乾燥又は乾燥された混合物が、４００〜１２００℃の間の温度で処理されるステップと
を含む方法により調製される、請求項１〜８のいずれか一項に記載のセキュリティインク。
【請求項１０】
請求項１〜９のいずれか一項に記載のセキュリティインクから作製された機械可読セキュリティ機能。
【請求項１１】
請求項１０に記載の機械可読セキュリティ機能を備えるセキュリティ文書。
【請求項１２】
請求項１０に記載の機械可読セキュリティ機能が、第１の部分からなり、電磁スペクトル（ＵＶ又はＶｉｓ）の別の領域において吸収する１種若しくは複数の化合物を含むインクから作製されたセキュリティ機能からなる、又は１種若しくは複数の磁性化合物を含む機械可読磁性インクで作製されたセキュリティ機能からなる第２の部分を備え、好ましくは、前記第１の部分及び前記第２の部分が、可視スペクトル内で色が一致したインクで作製される、請求項１１に記載のセキュリティ文書。
【請求項１３】
機械可読セキュリティ機能を生成するための方法であって、請求項１〜９のいずれか一項に記載のセキュリティインクを基板に塗布するステップａ）を含み、
ＵＶ−Ｖｉｓ放射線及び／又は空気若しくは熱の存在下で前記セキュリティインクを乾燥及び／又は硬化させて、その結果、前記基板上に前記セキュリティ機能を形成するステップｂ）をさらに含み、乾燥させる前記ステップは前記ステップａ）の後に行われる、方法。
【請求項１４】
前記基板が、紙又は他の繊維性材料、紙含有材料、ガラス、金属、セラミック、プラスチック及びポリマー、金属化プラスチック又はポリマー、複合材料、並びにそれらの混合物又は組合せからなる群から選択される、請求項１３に記載の方法。
【請求項１５】
セキュリティ文書を認証するための方法であって、
ａ）請求項１〜９のいずれか一項に記載のインクで作製された前記機械可読セキュリティ機能を備える、請求項１１又は１２に記載のセキュリティ文書を用意するステップと、
ｂ）前記機械可読セキュリティ機能を少なくとも２つの波長で照明するステップであり、前記少なくとも２つの波長のうちの一方が可視範囲にあり、前記少なくとも２つの波長のうちの他方がＮＩＲ範囲にある、ステップと、
ｃ）少なくとも２つの波長で前記機械可読セキュリティ機能により反射された光を感知することによって、前記機械可読セキュリティ機能の光学特性を検出するステップであり、前記少なくとも２つの波長のうちの一方が可視範囲にあり、前記少なくとも２つの波長のうちの他方がＮＩＲ範囲にある、ステップと、
ｄ）前記機械可読セキュリティ機能の検出された前記光学特性から、前記セキュリティ文書の信頼性を決定するステップと
を含む方法。